"ケイ素および/またはゲルマニウムを含む少なくとも1種の極性もしくは非極性溶媒ならびに該溶媒中の少なくとも1種の改質された、オリゴマーもしくはポリマー染料を含んでなる着色された有機金属流体であって、該染料は、ケイ素および/またはゲルマニウムを含む、分子量10~800の低分子量基またはオリゴマーもしくはポリマー鎖に結合された少なくとも1つの発色団を有しており、該染料は、更に100~100000の総分子量、25°Cにおいて該溶媒への少なくとも5質量の溶解度、および25°Cにおいて0.1cPs~2000cPsの動的粘度を有しており、該溶媒が極性溶媒である場合には、該着色された有機金属流体は、約0.01μS/cm~3000μS/cmの導電率、25°Cにおいて15ダイン/cm~90ダイン/cmの表面張力、ならびに500ppm未満の、2.0オングストローム未満の半径を有する単原子イオンおよび1.45オングストローム未満の半径を有する多原子イオンの総含有量を有しており、該溶媒が非極性溶媒である場合には、該着色された有機金属流体は、5×10-3μS/cm未満の導電率および25°Cにおいて10ダイン/cm~40ダイン/cmの表面張力を有している、着色された有機金属流体。前記改質された、オリゴマーまたはポリマー染料が、以下の式、式中、Qは、発色団であり、Xは、R、RCO、ROC、RCNR1、RNR1C、SO2NR1、SO2、RO、RS、RNR1、=N-、RNHCNR1、RNHCO、ROCNH、OCOCH2NR1、RCOCH2CHCH2、RSO3-、ROSO3-、RCOO-、ROPO32-、RPO32-、RR1R2R3N、RR1R2R3Pであり、R、R1、R2およびR3は、独立して水素、アルキル、アリール、アルキルアリール、脂環またはヘテロ環式であり、Yは、ケイ素および/またはゲルマニウムを含む、10~800の分子量を有する低分子量基、あるいは直鎖、分岐、樹枝状、もしくは環状のオリゴマーまたはポリマー鎖であり、Y1およびY2は、独立して随意選択的であり、存在する場合には、独立して、単結合、-R1R2R3SiO-r、-SiR3R2R1-、ビニル、ビニリデン、またはジエンモノマー、またはオリゴマー、ポリ無水物、ポリアルキレングリコール、ポリエステル、エポキシ、ポリウレタン、ポリアミド、ポリイミド、フェノール、メラミン、および尿素ホルムアルデヒド、ポリカーボネート、ポリアセタール、ポリスルホン、ポリアルデヒド、またはポリケトンであり、R1は水素、アルキル、ハロゲン化アルキル、アリール、もしくはアルカリルであり、R2とR3は、独立してアルキル、ハロゲン化アルキル、アリール、アルカリル、脂環、ヘテロ環、ポリアルキレンオキシド、アルキルアミン、ポリアルキルアミン、またはそれらのいずれかの組み合わせであり、rは、1~2000であり、あるいは随意選択的にランダムまたはブロック共重合体を一緒に形成している、Zは、1,3,5-および1,2,4-トリアジン、ベンゼン-1,3,5-トリカルボン酸、ベンゼン-1,2,4-トリカルボン酸、ベンゼン-2,3,5,6-テトラカルボン酸、グリセロール、ペンタエリスリトール、ジメチロールプロピオン酸、クエン酸、イソクエン酸、プロパン-1,2,3-トリカルボン酸、粘液酸、リンゴ酸、酒石酸、2,4-ジヒドロキシ安息香酸、1,3,5-トリアミノベンゼン、1,3,5-トリヒドロキシベンゼン、没食子酸、2-アミノ-1,3-プロパンジオール、またはトリエタノールアミンの基であり、Lは、単結合または二官能性連結基であり、AおよびBは、独立して、水素、アルキル、アリール、アルキルアリール、ヘテロ環、ビニル、ビニリデン、またはジエンモノマーもしくはオリゴマー、ポリ無水物、ポリアルキレングリコール、ポリエステル、エポキシ、ポリウレタン、ポリアミド、ポリイミド、フェノール、メラミン、尿素ホルムアルデヒド、ポリカーボネート、ポリアセタール、ポリスルホン、ポリアルデヒド、またはポリケトンであり、X1-は、該発色団のアニオン基であり、X2は、該発色団のカチオン基であり、Y1は、該オリゴマーまたはポリマーのカチオン基であり、Y2-は、該オリゴマーまたはポリマーのアニオン基であり、lは、1~2であり、mは、1~8であり、pおよびqは、1~4であり、pqは、5未満であり、かつkは、0~500である、の少なくとも1つによって規定される、請求項1記載の着色された有機金属流体。Yが、シルセスキオキサンオリゴマーまたはポリマー鎖;-R1R2R3SiO-r-SiR2R3R4;-R1R2R3SiO-r-SiR3R2R1-;R2R3R4SiO-r-SiR2O-n-SiR2R3R4;-R1-Si-Or-SiR2R3R43、またはそれらのいずれかの組み合わせから選択され、式中R1は水素、アルキル、ハロゲン化アルキル、アリールまたはアルカリルであり;R2、R3およびR4は、独立してアルキル、ハロゲン化アルキル、アリール、アルカリル、脂環、ヘテロ環、ポリアルキレンオキシド、アルキルアミン、ポリアルキルアミンであり;r=1~2000、n=1~2000;かつ、nr<2000である、請求項2記載の着色された有機金属流体。前記溶媒が、極性溶剤である、請求項1記載の着色された有機金属流体。前記極性溶媒が、10超の誘電率、25ダイン/cm~90ダイン/cmの表面張力、25°Cにおいて0.1~2000cPsの動的粘度、および30Vの直流もしくは交流に対して、20~80の範囲のエレクトロウェッティング相対感度EWRRを有する、請求項4記載の着色された有機金属流体。前記極性溶媒が、ケイ素を含む、請求項4記載の着色された有機金属流体。前記極性溶媒が、ゲルマニウムを含む、請求項4記載の着色された有機金属流体。前記溶媒が、非極性溶媒である、請求項1記載の着色された有機金属流体。前記非極性溶媒が、10未満の誘電率、20°Cにおいて0.1~2000cPsの動的粘度、および10ダイン/cm~40ダイン/cmの表面張力を有する、請求項8記載の着色された有機金属流体。前記非極性溶媒が、ケイ素を含む、請求項8記載の着色された有機金属流体。前記非極性溶媒が、ゲルマニウムを含む、請求項8記載の着色された有機金属流体。前記改質された、オリゴマーおよび/またはポリマー染料が、前記流体の約0.01質量~約50質量の量で存在し、かつ前記極性もしくは非極性溶媒が、前記流体の約50質量~約99.99質量の量で存在する、請求項1記載の着色された有機金属流体。更に顔料を含み、該顔料が前記染料によって安定化されている、請求項2記載の着色された有機金属流体。前記顔料が、10~400nmの粒子径を有している、請求項13記載の着色された有機金属流体。前記染料が、前記流体の0.01質量~40質量の量で存在し、前記顔料が、前記流体の0.01質量~30質量の量で存在し、かつ前記極性もしくは非極性溶媒が、前記流体の40質量~99.98質量の量で存在している、請求項13記載の着色された有機金属流体。前記染料が、蛍光染料である、請求項1記載の着色された有機金属流体。前記染料が、2種または3種以上の染料を含み、かつ色が黒色である、請求項1記載の着色された有機金属流体。更に、少なくとも1種の顔料含み、かつ1種もしくは2種以上の染料との組み合わせで着色された有機金属流体を規定し、該有機金属流体の色が黒色である、請求項1記載の着色された有機金属流体。請求項1~18のいずれか1項記載の着色された有機金属流体を含む、エレクトロウェッティングまたはエレクトロフルイディック装置。更に、透明な極性または非極性流体を含む、請求項19記載の装置。前記着色された有機金属流体が、着色された有機金属極性流体を規定する極性溶媒を含み、かつ更に、請求項1記載の他の着色された有機金属流体を含んでおり、それが非極性溶媒を含んでおり、それによって着色された有機金属非極性流体を規定している、請求項19記載の装置。請求項1記載の着色された有機金属流体を含む電気泳動装置であって、前記着色された有機金属流体が、非極性溶媒を含み、それによって着色された有機金属非極性流体を規定する、電気泳動装置。請求項1記載の着色された有機金属流体を含む、ディスプレイ用の画素。ディスプレイ用の画素の表示状態を変化させる方法であって、請求項1~18のいずれか1項記載の着色された有機金属流体を含む前記画素の貯蔵部に、複数の電極を介して、電位差を印加して、前記着色された有機金属流体を動かすか、または前記着色された有機金属流体の形状を変化させることによって、該画素の表示状態に変化を生じさせることを含む、方法。溶媒および着色剤の使用にともなう問題は解決されてきているけれども、種々のエレクトロウェッティング、エレクトロフルイディック、および電気泳動装置のための改良された着色された流体に対する明確な必要性がなお残されている。従って、溶解性の問題および、流体、例えば有機金属溶媒の着色のために着色剤を用いるのに伴う他の問題を克服する、改良された着色された流体、特には、改良された着色された有機金属流体を提供することは有益である。そのような改良された着色された有機金属流体は、所望の色および安定性を示すことができる、エレクトロウェッティング、エレクトロフルイディック、または電気流動装置に用いるために好適であり、装置部品に最小の影響しか与えず、もしくは悪影響を全く与えず、装置の性能を高め、そして所望の期間に亘って所望の機能を維持する。本発明の態様では、エレクトロウェッティング、エレクトロフルイディック、または電気流動装置のための着色された有機金属流体を提供する。1つの例では、改質された、オリゴマーおよび/またはポリマー染料が、随意選択的に、1種もしくは2種以上の顔料と組み合わせて、エレクトロウェッティング、エレクトロフルイディック、または電気流動技術のための、有機金属流体、例えばケイ素もしくはゲルマニウム流体の着色のために、提供される。1つの態様では、着色された有機金属流体としては、ケイ素および/またはゲルマニウムを含む少なくとも1種の極性または非極性溶媒、およびこの溶媒中の少なくとも1種の改質された、オリゴマーもしくはポリマー染料、を含んでいる。この染料は、ケイ素および/またはゲルマニウムを含む、10~800の分子量を有する低分子量の基、またはオリゴマーもしくはポリマー鎖に結合された、少なくとも1種の発色団を有している。この染料は、100~100000の総分子量、溶媒中に25°Cで、少なくとも5質量の溶解度、および25°Cで、0.1cPs~2000cPsの動的粘度を有している。溶媒が、極性溶媒である場合には、着色された有機金属流体は、約0.01μS/cm~3000μS/cmの導電率、25°Cで、15ダイン/cm~90ダイン/cmの表面張力、および2.0オングストロームより小さい半径を有する単原子イオンおよび1.45オングストロームより小さい半径を有するポリマーイオンの500ppm未満の総含有量を有している。そして、溶媒が非極性溶媒である場合には、着色された有機金属流体は、5×10-3μS/cm未満の導電率、および25°Cで、10ダイン/cm~40ダイン/cmの表面張力を有している。着色された有機金属流体は、随意選択的に顔料を含むことができる。この着色された有機金属流体は、着色された有機金属極性および/または着色された有機金属非極性流体を規定する。1つの例では、極性溶媒は、ケイ素および/またはゲルマニウムを含む親水性化合物である。他の例では、非極性溶媒は、ケイ素および/またはゲルマニウムを含む疎水性化合物である。他の態様では、エレクトロウェッティングまたはエレクトロフルイディック装置は、着色された有機金属極性および/または着色された有機金属非極性流体を含んでいる。他の態様では、電気泳動装置は、着色された有機金属非極性流体を含んでいる。さらに他の態様では、ディスプレイ用の画素は、着色された有機金属極性および/または着色された有機金属非極性流体を含んでいる。さらに他の態様では、ディスプレイ用の画素の表示状態を変化させるための方法が提供される。この方法は、着色された有機金属極性および/または着色された有機金属非極性流体を含む画素の貯蔵部reservoirに、複数の電極を介して電位差を印加し、着色された有機金属流体を移動させる、またはその形状を変化させることによって、画素の表示状態の変化を引き起こすことを含んでいる。ディスプレイ技術におけるそのような着色された有機金属流体の使用は、耐久性の改善を提供し、そして染料および顔料の選択を通して、より高い水準の彩度chromaおよびより高いコントラスト比を達成する能力を提供する。また、着色された有機金属流体は、速い開閉速度、低い消費電力、およびより高い装置耐久性を提供することができる。本明細書に組み込まれ、そしてその一部を構成する添付の図面は、上記の本発明の包括的な説明および、以下の本発明の詳細な説明と共に、本発明の態様を示しており、本発明の原理を説明する役割をする。本明細書において使用される専門用語は、特定の態様を説明することのみを目的とし、本発明を限定することを意図していない。本明細書において使用される場合、特に断りのない限り、単数形a、anおよびtheは複数形をもまた含むことが意図されている。更に、本明細書において使用される場合、用語含むおよび/または含んでいるは、示された特徴、整数、工程、動作、要素、および/または部品の存在を特定するが、1つまたは2つ以上の他の特徴、整数、工程、動作、要素、部品、およびまたはそれらの群の存在または追加を排除しない。更に、用語含む、有している、有する、備える、構成される、含むまたはそれらの変化形が、発明の詳細な説明または特許請求の範囲のいずれかにおいて使用される限り、そのような用語は、用語含むと同様に包含的であることが意図される。本発明は、エレクトロウェッティング、エレクトロフルイディック、または電気泳動装置のための着色された有機金属流体に向けられている。エレクトロウェッティングおよびエレクトロフルイディック装置は、典型的には、疎水性誘電体および電極で構成され、そして他の親水性表面を含んでもよい。一般に、基材および接続されたフィーチャーfeaturesは、少なくとも1種の着色された、そしてケイ素および/またはゲルマニウムを有する有機金属溶媒を含む極性流体および非極性流体に暴露され、そしてそれらの流体は互いに混和または乳化可能ではない。電気泳動装置は、典型的には、荷電粒子を含む着色された非極性流体のみを含んでいる。本発明の装置において用いられる極性および/または非極性の有機金属流体は、改質された、オリゴマーおよび/またはポリマー染料を含むことができ、そして特定の電気伝導率、ならびに所望の粘度、凝固点および沸点特性の特性を有することができ、また、誘電体基板および装置の他の部品に対し悪影響を示し得る、性能を劣化させるイオンを低減または排除することができる。改質された、オリゴマーおよび/またはポリマー染料は、1つの相から他の相へ拡散すべきではなく、または装置の表面を汚染するべきではない。本発明の態様によれば、エレクトロウェッティングまたはエレクトロンフルイディック装置との使用のための着色された有機金属流体は、一般に、有機金属溶媒を特徴付けるケイ素および/またはゲルマニウムを含む、少なくとも1種の極性溶媒と、この溶媒中の少なくとも1種の、改質された、オリゴマーおよび/またはポリマー染料と、随意選択的に、有機もしくは無機顔料、または化学修飾法により、イオン性、非イオン性もしくはポリマー基を顔料表面に共有結合させることによって調製された表面改質顔料、ならびに随意選択的に、界面活性剤、共力剤synergist、電気伝導率制御のための添加剤、分散剤、殺生物剤、消泡剤および当業者に知られた他の機能性添加剤を含んでいてもよい。改質された、オリゴマーまたはポリマー染料は、ケイ素またはゲルマニウムを含んでいる、10~800の分子量を有する低分子量基あるいはオリゴマーまたはポリマー鎖に結合した、少なくとも1種の発色団を有している。着色された有機金属流体は、着色された有機金属極性流体を特徴付ける。他の態様では、エレクトロウェッティング、エレクトロフルイディック、または電気泳動装置との使用のための着色された有機金属流体は、一般に、有機金属溶媒を特徴付けるケイ素および/またはゲルマニウムを含む、少なくとも1種の非極性溶媒と、この溶媒中の少なくとも1種の、改質された、オリゴマーおよび/またはポリマー染料と、随意選択的に、有機もしくは無機顔料、または化学修飾法により、非イオン性の低分子量、オリゴマーもしくはポリマー基を顔料表面に共有結合させることによって調製された表面改質顔料、ならびに随意選択的に、界面活性剤、共力剤、分散剤、当技術分野で知られた他の添加剤、またはそれらの任意の組合せを含んでもよい。改質された、オリゴマーまたはポリマー染料は、10~800の分子量を有する低分子量基あるいはオリゴマーまたはポリマー鎖に結合した、少なくとも1種の発色団を有しており、それはケイ素またはゲルマニウムを含んでいる。着色された有機金属流体は、着色された有機金属非極性流体を特徴付ける。本発明の極性溶媒は、単一の溶媒、例えば、有機金属溶媒、または2種もしくは3種以上の溶媒のいずれかの組合せであってもよい。極性溶媒の限定するものではない例としては、ケイ素もしくはゲルマニウム系化合物、例えば、シリコーン、例えば親水性シリコーン、水、グリコール、ポリグリコール、アルコール、ポリオール、エーテル、エステル、ケトン、ケタール、ラクトン、ラクタム、ピロリドンおよびポリビニルピロリドン、ピロリジン、カーボネート、スルホン、スルホキシド、アミン、アミド、イミン、ニトリル、カルボン酸、アセタール、カルバメート、尿素、アルデヒド、ハロゲン化、チオもしくはニトロ化合物、イオン流体、またはそれらのいずれかの混合物が挙げられる。1つの例では、極性溶媒は、親水性であることができ、そしてケイ素および/またはゲルマニウムを含むことができる。極性溶媒は、25°Cで10を超える誘電率を示すことができる。他の例では、誘電率は、25°Cで30を超える。極性溶媒の動的粘度は、25°Cで2000cP未満であることができる。他の例では、動的粘度は、25°Cで0.1cPから2000cPである。さらに別の例では、動的粘度は、25°Cで0.1cPから500cPである。また、極性溶媒は、30Vの直流または交流に対して、20~80の範囲のエレクトロウェッティング相対感度electrowettingrelativeresponse、EWRRを示すことができる。EWRRは、本明細書において、以下の式に従って規定される。EWRR=Θ0-ΘV×100/Θ0,式中、Θ0は、0Vの電圧での初期接触角であり、ΘVは、30Vの電圧での最終的接触角である。接触角測定の好適な手順は、BalajiRajら、IonandLiquidDependentDielectricFailureinElectrowettingSystems、Langmuir、3b2、ver9、13809参照することにより本明細書の内容とするに記載されており、また以下の試験手順の項でさらに詳細に議論される。本発明の非極性溶媒は、有機金属溶媒、または2種もしくは3種以上の溶媒の組み合わせを含む、いずれかの溶媒であることができる。非極性溶媒の限定するものではない例としては、ケイ素および/またはゲルマニウムを含む非置換、置換、直鎖、分岐もしくは環状化合物;脂肪族もしくは芳香族炭化水素、部分的に水素化された芳香族炭化水素、脂環式もしくは芳香族ヘテロ環式化合物または、ハロゲン、ニトロ、ニトロゾnitrozoもしくはシアノ基を含むそれらの誘導体;脂肪族アルコールおよびカルボン酸、ならびにそれらのエーテル、エステル、およびアミド、が挙げられる。1つの例では、非極性溶媒は、ケイ素および/またはゲルマニウムを含んでいる。本装置の非極性流体は、極性流体とは不混和性であることができ、そしてこの液体中に溶解された成分は、極性流体中には移動しない可能性がある。非極性溶媒は、25°Cで10未満の誘電率を示すことができる。他の例では、誘電率は、25°Cで5未満である。非極性溶媒の動的粘度は、25°Cで2000cP未満であることができる。他の例では、動的粘度は、25°Cで0.1cPから2000cPである。さらに他の例では、動的粘度は、25°Cで0.1cPから500cPである。本明細書の目的では、改質された染料は、単一の発色団に直接に、または連結基を介して、共有結合もしくはイオン結合で結合された、10~800の分子量を有する、1種もしくは2種以上の付加的な低分子量官能基を含み、100~4000の範囲の総分子量を備えた、慣用の、または特別に合成された染料として規定される。また、改質された染料は、共有結合、イオン結合、または水素結合を介して互いに結合された2つもしくは3つ以上の染料の複合体であることができる。これらの染料は、更なる置換基を有していても、有していなくてもよく、それらは、反対の電荷を有していて、互いに直接に結合することができ、あるいは同じ電荷を有していて、そして反対の電荷を有する第3の非着色成分を介して結合されていてもよい。オリゴマー染料は、共有もしくはイオン結合により、直接に、または連結基を介して1つまたは2つ以上のオリゴマー鎖に結合した、少なくとも1種の発色団を含み、そして500から5,000の範囲の総分子量を有する化合物として規定される。ポリマー染料は、共有もしくはイオン結合により、直接に、または連結基を介して1つまたは2つ以上のオリゴマーおよび/またはポリマー鎖に結合された、少なくとも1種の発色団を含み、5,000超から100,000の範囲の総分子量を有する化合物として規定される。本発明の染料は、有機ケイ素化合物への優れた溶解性を有している。また、それらは、エレクトロウェッティング、エレクトロフルイディックまたは電気泳動色素体装置のための向上した着色されたケイ素流体を提供する有機金属もしくは他の流体を基にした顔料分散液のための分散剤として有用であることができ、装置性能を高め、そして所望の長期に亘って所望の機能を維持することができる。1つの態様では、本発明の、改質された、オリゴマーまたはポリマー染料は、下記の一般式の1つもしくは2つ以上によって規定することができる。1Q-X-1m2p-Z-q3pq-Z-LY1Y2-Z-qp4Q-X-YY1Y2-X-Q5Zp6i-X-Q-X-Q-Xk-Q-X-171-Xm-Q-X-Y-X-Q-X-1m8Q-X-Y-X-Q-X-Yk-X-Q-X-Y9Y2Y1YY1Y2YkY2Y1YYY1Y210Y2Y1YY2Y1YkY2Y1YYY1Y211Q-X1-Y1m12Q-X2Y2-m13Y1X1-m-Q-X-Y-X-Q-X1-Y1m14Y2-X2m-Q-X-Y-X-Q-X2Y2-m15Y1X1-m-Q-Z-k-Q-Z-X1-Y1m16Y2-X2m-Q-Z-k-Q-Z-X2Y2-m17ZX-Y-X-Q-X1-Y1mp18ZX-Y-X-Q-X2Y2-mp19Y2Y1YY1Y2YkY2Y1YYY1Y220Y2Y1YY1Y2YkY2Y1YYY1Y2Qは、アゾまたはアゾ縮合化合物、金属錯体、ベンズイミダゾロン、アゾメチン、メチン、例えばシアニン、アザカルボシアニン、エナミン、ヘミシアニン、ストレプトシアニン、スチリル、ゼロメチン、モノ-、ジ-、トリ-、およびテトラアザメチン;カラテノイド、アリールメタン、例えばジアリールメタンおよびトリアリールメタン;キサンテン、チオキサンテン、フラバノイド、スチルベン、クマリン、アクリデン、フルオレン、フルオロン、ベンゾジフラノン、ホルマザン、ピラゾール、チアゾール、アジン、ジアジン、オキサジン、ジオキサジン、トリフェノジオキサジン、フェナジン、チアジン、オキサゾン、インダミン、ニトロソ、ニトロ、キノン、例えばヒドロキノン、ナフトキノン、およびアントラキノン;ローダミン、フタロシアニン、ニュートロシアニン、ジアザヘミシアニン、ポルフィリン、ペリノン、ペリレン、ピロニン、ジケトピロロピロール、インジゴ、インジゴイド、チオインジゴ、インドフェノール、ナフタルイミド、イソインドリン、イソインドリノン、イミノイソインドリン、イミノイソインドリノン、キナクリドン、フラバントロン、インダントロン、アントラピリミジン、キノフタロン、イソビオラントロン、ピラントロン、ならびにそれらのいずれかの組合せから選択され得る発色団を表す。また、Qは、いずれかの酸染料、直接染料、反応染料、媒染染料、溶剤染料、天然染料、分散染料、塩基性染料、硫化染料、蛍光染料、蛍光増白剤、または建染染料、または顔料の残基を表すことができる。Xは、R、RCO、ROC、RCNR1、RNR1C、SO2NR1、SO2、RO、RS、RNR1、=N-、RNHCNR1、RNHCO、ROCNH、OCOCH2NR1、RCOCH2CHCH2、RSO3-、ROSO3-、RCOO-、ROPO32-、RPO32-、RR1R2R3N、RR1R2R3Pであり、R、R1、R2およびR3は、独立して水素、アルキル、アリール、アルキルアリール、脂環またはヘテロ環であることができる。Yは、ケイ素および/またはゲルマニウムを含む、10~800の分子量を有する低分子量基、または直鎖、分岐、樹枝状、もしくは環状のオリゴマーまたはポリマー鎖を表す。1つの例では、Yとしては、シルセスキオキサンオリゴマーまたはポリマー鎖;-R1R2R3SiO-r-SiR2R3R4;-R1R2R3SiO-r-SiR3R2R1-;R2R3R4SiO-r-SiR2O-n-SiR2R3R4;-R1-Si-Or-SiR2R3R43、式中、R1は水素、アルキル、ハロゲン化アルキル、アリールまたはアルカリル;R2、R3およびR4は、独立してアルキル、ハロゲン化アルキル、アリール、アルカリル、脂環、ヘテロ環、ポリアルキレンオキシド、アルキルアミン、ポリアルキルアミン、またはそれらのいずれかの組み合わせ;r=1~2000、n=1~2000;そしてnr<2000である、が挙げられる。Y1およびY2は、独立して随意選択的であり、そして独立して、単結合、-R1R2R3SiO-r、-SiR3R2R1-、ビニル、ビニリデン、またはジエンモノマー、またはオリゴマー、ポリ無水物、ポリアルキレングリコール、ポリエステル、エポキシ、ポリウレタン、ポリアミド、ポリイミド、フェノール、メラミン、および尿素ホルムアルデヒド、ポリカーボネート、ポリアセタール、ポリスルホン、ポリアルデヒド、またはポリケトン、ここでR1、R2、R3およびrは、上記で規定したとおりである。また、Y1およびY2は、共にランダムまたはブロック共重合体を形成していてもよい。Zは、1,3,5-および1,2,4-トリアジン、ベンゼン-1,3,5-トリカルボン酸、ベンゼン-1,2,4-トリカルボン酸、ベンゼン-2,3,5,6-テトラカルボン酸、グリセロール、ペンタエリスリトール、ジメチロールプロピオン酸、クエン酸、イソクエン酸、プロパン-1,2,3-トリカルボン酸、粘液酸、リンゴ酸、酒石酸、2,4-ジヒドロキシ安息香酸、1,3,5-トリアミノベンゼン、1,3,5-トリヒドロキシベンゼン、没食子酸、2-アミノ-1,3-プロパンジオール、またはトリエタノールアミンの基を表す。Lは、単結合、二官能性連結基、例えば脂肪族、脂環式、芳香族またはヘテロ環式ジオール、ジアミン、ジカルボン酸もしくはそれらのハロゲン化物、ジエポキシ、ジイソシアネート、またはジスルホクロリドの残基、あるいはそれらの任意の組合せである。AおよびBは、独立して、水素、アルキル、アリール、アルキルアリール、脂環、ヘテロ環、ビニル、ビニリデン、またはジエンモノマーもしくはオリゴマー、ポリ無水物、ポリアルキレングリコール、ポリエステル、エポキシ、ポリウレタン、ポリアミド、ポリイミド、フェノール、メラミン、尿素ホルムアルデヒド、ポリカーボネート、ポリアセタール、ポリスルホン、ポリアルデヒド、またはポリケトンである。X1-は、発色団Qのアニオン基、例えばスルホン基、ホスホン基、カルボキシル基またはフェノール基を表し、X2は、発色団Qのカチオン基、例えばアンモニウム基、ホスホニウム基、スルホニウム基を表す。Y1は、オリゴマーまたはポリマーのカチオン基、例えばアンモニウム基、ホスホニウム基、またはスルホニウム基を表し、Y2-は、オリゴマーまたはポリマーのアニオン基、例えばスルホン基、ホスホン基、カルボキシル基またはフェノール基を表す。lは、1~2であり、mは、1~8であり、pおよびqは、1~4であり、pqは、5未満であり、kは、0~500である。この染料は、100~100000の範囲の総分子量を有することができる。1つの例では、この染料は、下記の一般式1で規定されるオリゴマー染料である。QX-lm式中、Qは、銅フタロシアニン、ベンゾイミダゾロン、ジオキサジン、ペリレン、ジケトピロロピロール、キナクリドン、またはアントラキノンの残基であることができ、X=SO2NH、NRここで、RはHである、=N-、COO、またはRCOCH2CHCH2ここで、RはHであり、lは1であり、mは1~3であり、そしてYは、-R1R2R3SiO-r-SiR2R3R4でありここでR1は、プロビル、R2およびR3はメチル、R4はブチル、そしてrは6~9である、800~1000の分子量を有している。他の例では、この染料は、蛍光染料である。本発明の染料は、以下の出発化合物を反応させることによって合成することができる。Q-X1m式中、X1は、RNHR1;RCOOH;RCOCl;ROH、RSH、RSO2Cl;RSO3H;RHal;ROCR1Hal;RNHCOR1Hal;R1CH=CH2;RNCO;RCHO、ROSO3H、ROH2PO3、RH2PO3、RR1R2R3NAn-、R1R2R3PAn-、エポキシ、アミド、イミド、カルボン酸無水物、およびそれらのいずれかの組合せを表し、Q、R、およびR1は、上記で定義される通りであり、An-はいずれかのアニオン、そしてHalは、F、Cl、Br、またはIを表す。本発明の染料の合成に好適な反応性モノマーおよびオリゴマーY、Y1およびY2、は、1種または2種以上のビニル、ヒドロキシル、カルボキシル、無水物、ハロゲン、メルカプト、アルコキシ、エポキシ、イソシアナート、アミド、イミド、第1級、第2級、第3級もしくは第4級アミノ基、またはそれらのいずれかの組合せを含むことができる。本発明の染料は、米国特許第7576146号、第7329315号、第7300511号、第6926768号、第5062894号、第5145997号、第4946509号明細書および国際公開第2007005610号これらを参照することによって本明細書の内容とする中に記載されているような、有機金属材料、例えばシリコーンもしくはゲルマニウム流体、のための着色剤として、有機金属流体中に分散された有機もしくは無機顔料のための調整剤shaderとして、水性および非水性顔料分散液の分散剤および安定化剤として、用いることができる。本発明の染料は、伝導率およびイオン含有量に関する上記で特定した条件が満たされる限り、合成直後に、付加的な精製を行うことなく、流体の着色に、および顔料分散剤として使用することができる。しかしながら、精製された染料は、全体的により良好な流体性能およびより望ましい長期の装置性能を提供する。いずれかの適切な技術が、オリゴマーおよびポリマー染料の精製に好適である。限定されない例としては、クロマトグラフィー分離、溶媒置換による溶液からの沈殿、抽出、昇華、遠心分離、蒸留、再結晶化、分別結晶、限外濾過、逆浸透、またはそれらの任意の組合せが挙げられる。極性および非極性溶媒に対する溶解度に関して、本発明の染料は、溶媒に少なくとも5質量の溶解度を示す。他の例では、溶解度は、10質量を超える。さらに他の例では、溶解度は、20質量を超える。染料は、溶液中で、約―40°C~約80°Cの広い温度範囲で安定でなければならない。また、この染料は、付加的な官能基を含有してもよい。これらの官能基の限定されない例としては、アルキル、アリール、アルキルアリール、ハロゲン、ニトロ、ニトロソ、シアノ、チオ、アミノ、アルキルアミノ、ヒドロキシル、カルボキシル、アルデヒド、無水物、アミド、スルホンアミド、カルボン酸およびスルホン酸の塩、またはそれらのいずれかの組合せが挙げられる。着色された有機金属極性流体とともに用いられるオリゴマーおよびポリマー染料は、極性基を含有してもよいが、しかしながら、非イオン性極性基は、電場の影響をより受けにくいため、非イオン性極性基がより望ましいことが理解される。着色された有機金属非極性流体とともに用いられる改質された、オリゴマーおよびポリマー染料は、流体の伝導率を5×10-3μS/cmよりも増大させる可能性があるいずれかの基、イオン/対イオン、または不純物も含むべきでない。より高い伝導率は、流体および装置性能に悪影響を及ぼす可能性がある。着色された極性または非極性流体中の、改質された、オリゴマーおよび/またはポリマー染料の含有量は、流体の総質量を基準として、約0.01質量~約50質量の範囲内であることができる。0.01質量未満の染料濃度は、所望の色の強さを提供しない可能性があり、50質量超の染料濃度は、非常に暗い色および不十分なレオロジー挙動をもたらす可能性がある。1つの例では、極性または非極性流体中の、改質された、オリゴマーおよび/またはポリマー染料の含有量は、約1質量~約30質量の範囲である。この染料は、広範囲の有機金属化合物、例えば、高粘稠性highconsistencyシリコーンゴムHCR;フルオロシリコーンゴムFSR;液状シリコーンゴムLSR;フッ化液状シリコーンゴムF-LSR;指示薬indicatorおよび識別流体identificationfluidsとしての使用のための慣用のおよび高粘度シリコーン;有機相溶性の、低温、および反応性シリコーン流体;ケイ素silicon発泡体;ケイ素siliconエラストマーおよび樹脂;作動液および熱流体;ならびに他のポリマー、オリゴマーまたは低分子量の有機ケイ素および有機ゲルマニウム化合物、の着色に有用であることができる。これらの染料の限定するものではない用途としては、ゴム製リストバンド、美術品の型、バルブ、室温加硫シリコーン、塗料、コーキング材、シール材、接着剤、電子的装置、例えばE-ブックおよびモバイル電話のケース、耳栓、腕時計のバンド、ガスケット、ホース、玩具、チューブ、テープ、キーパッド、成型された工芸品、ゲル、皮膚用接着剤、抗菌性および抗指紋性の被覆材、耐候性繊維製品、スクリーン印刷インク、および可撓性耐衝撃材、が挙げられる。極性および非極性流体中に含むことができる顔料としては、アゾおよびアゾ縮合顔料、金属錯体、ベンズイミダゾロン、アゾメチン、メタン、アントラキノン、フタロシアニン、ペリノン、ペリレン、ジケトピロロピロール、インジゴ、チオインジゴ、ジオキサジン、イソインドリン、イソインドリノン、イミノイソインドリン、イミノイソインドリノン、キナクリドン、フラバントロン、インダントロン、アントラピリミジン、ナフタルイミド、キノフタロン、イソビオラントロン、ピラントロン顔料、もしくはカーボンブラック、またはそれらのいずれかの組合せおよび固溶体、に属するいずれかの有機顔料が挙げられる。顔料は、いずれかの無機顔料、例えば、金属酸化物、混合金属酸化物、アンチモンイエロー、クロム酸鉛、硫酸クロム酸鉛、モリブデン酸鉛、ウルトラマリンブルー、コバルトブルー、マンガンブルー、酸化クロムグリーン、水和酸化クロムグリーン、コバルトグリーン、金属硫化物、硫セレン化カドミウム、亜鉛フェライト、バナジウム酸ビスマス、またはそれらの誘導体であることができる。また、顔料は、いずれかの既知の体質顔料、例えばカーボネート、サルフェート、ホスフェートであってもよく、合成または鉱物性であってもよい。また、顔料は、分散されたポリマー、例えば、ポリスチレン、ポリアミド、ポリスルホン、またはポリスルフィドであることができる。顔料はまた、有機、無機顔料および体質顔料のいずれかの混合物、ならびにそれらの固溶体であってもよい。更に、顔料は、いずれかのカプセル化された有機もしくは無機顔料または体質顔料、あるいは、無機核が有機シェルで被覆された、またはその逆の、シェル型顔料であってもよい。顔料は、顔料表面に、化学修飾法により、イオン性、非イオン性またはポリマー基を共有結合させることによって調製された表面改質顔料であってもよい。改質基の限定されない例としては、カルボキシ基、スルホン基、ホスフェート基、ヒドロキシル基、第1級、第2級、第3級および第4級アミノ基、ホスホニウム基、ポリアルキレングリコール基、ポリアルキレンイミン基、ポリアルキレン基、ポリアミド基、ポリウレタン基、ポリユリア基およびポリエステル基、またはそれらのいずれかの組合せがある。顔料粒子は、動的光散乱粒径分析による、約10nm~約5μmの範囲の平均質量直径を有することができる。他の例では、粒子径は、20~300nmの範囲である。極性または非極性流体の顔料含有量は、着色流体の総質量を基準として、0重量から50質量の範囲であることができる。1つの例では、顔料含有量は、着色された有機金属流体の総質量を基準として、約0.1質量から50質量の範囲である。他の例では、顔料含有量は、着色された有機金属流体の総質量を基準として、約1質量から約20質量の範囲である。0.1質量を下回る顔料濃度は、通常は、カラーコントリビューションを提供せず、約50質量を超える濃度は、電気的な濡れelectrowetが効果的でない。染料は、単独で、または2種もしくは3種以上の染料のいずれかの組み合わせで用いることができる。1つの例では、2種もしくは3種以上の黒色または非黒色染料の組み合わせが、極性または非極性流体のための黒色着色剤を形成するために用いられる。他の例では、1種もしくは2種以上の黒色または非黒色染料の、1種もしくは2種以上の黒色または非黒色顔料との組み合わせが、極性または非極性流体のための黒色着色剤を形成するために用いられる。更に他の例では、1種もしくは2種以上の染料、および随意選択的に1種もしくは2種以上の顔料の組み合わせが、極性または非極性流体のための付加的な色、例えば、緑、橙、茶、紫など、を形成するために用いられる。着色された有機金属流体中に含めることができる界面活性剤は、いずれかのアニオン性、カチオン性、カタニオン性catanionic、両性イオン性両性、非イオン性界面活性剤、またはそれらの組合せであることができる。界面活性剤は、より良好な染料溶解度、流体中の顔料粒子のコロイド安定化、界面張力の低下とそれによるエレクトロウェッティングをもたらすために必要な電圧の低下、および/または流体の伝導率の増加のために使用することができる。着色された有機金属流体は、流体中の顔料の0質量から10質量の界面活性剤を含むことができる。着色された有機金属流体中に含めることができる共力剤は、スルホン酸、スルホン酸の金属塩、スルホン酸と第1級、第2級、第3級、および第4級アミンとの塩;スルホンアミド、フタルイミドメチル、アリールメチル、アルキルアミン、カルボン酸、カルボン酸の塩、アミドおよびエステルアゾのカルボニル、アミドメチル、アルキルアミノメチル、アリールアルキルオキシ、フェニルチオおよびフェニルアミノ誘導体、金属錯体、ベンズイミダゾロン、アゾメチン、メタン、アントラキノン、フタロシアニン、ペリノン、ペリレン、ジケトピロロピロール、インジゴ、チオインジゴ、ジオキサジン、イソインドリン、イソインドリノン、イミノイソインドリン、イミノイソインドリノン、キナクリドン、フラバントロン、インダントロン、アントラピリミジン、キノフタロン、イソビオラントロン、ピラントロン顔料またはそれらのいずれかの混合物であることができる。共力剤はまた、いずれかの市販または改質された直接染料、酸性染料、カチオン染料、反応染料、建染染料、硫化染料、および分散染料またはそれらのいずれかの組合せであることができる。共力剤は、顔料表面に正もしくは負の電荷を与えて、流体中の顔料粒子を安定化させて、レオロジー特性を改善させて、および/または流体の伝導率を増加させて、顔料表面を改質するため用いることができる。着色された有機金属流体は、流体中の顔料の0質量から30質量の共力剤を含むことができる。着色された有機金属流体中に含めることができる分散剤は、ブロック、ランダム、櫛型ポリマーもしくはコポリマーである、アニオン性、カチオン性、両性イオン性両性、および/または非イオン性ポリマー、またはそれらの組合せの分類から選択することができる。随意選択的に共力剤とともに使用することができる分散剤は、流体中の顔料の安定化に役立ち、対イオンとして作用する。着色された有機金属流体は、流体中の顔料の0質量から200質量の分散剤を含むことができる。1つの態様では、エレクトロウェッティングまたはエレクトロフルイディック装置は、透明な非極性流体と、ケイ素および/またはゲルマニウムを含む、10~800の分子量を有する低分子量基または、オリゴマーもしくはポリマー鎖に結合された少なくとも1つの発色団を有する、改質された、オリゴマーおよび/またはポリマー染料で着色された、着色極性流体とを含む。他の態様では、エレクトロウェッティングまたはエレクトロフルイディック装置は、透明な極性流体および、ケイ素および/またはゲルマニウムを含む、10~800の分子量を有する低分子量基または、オリゴマーもしくはポリマー鎖に結合された少なくとも1つの発色団を有する、改質された、オリゴマーおよび/またはポリマー染料で着色された、着色された有機金属非極性流体を含んでいる。更に他の態様では、エレクトロウェッティングまたはエレクトロフルイディック装置は、ケイ素および/またはゲルマニウムを含む、10~800の分子量を有する低分子量基または、オリゴマーもしくはポリマー鎖に結合された少なくとも1つの発色団を有する、改質されたオリゴマーおよび/またはポリマー染料で、それぞれ着色され、互いに拡散しない、着色された有機金属極性流体および着色された有機金属非極性流体を含んでいる。更に他の態様では、着色された有機金属流体は、ケイ素および/またはゲルマニウムを含む少なくとも1種の極性もしくは非極性溶媒、その溶媒中の、ケイ素および/またはゲルマニウムを含む、低分子量基または、オリゴマーもしくはポリマー鎖に結合された少なくとも1つの発色団を有する少なくとも1種の改質された、オリゴマーおよび/またはポリマー染料、ならびに本発明の染料で安定化された、少なくとも1種の顔料、を含んでおり、この顔料は、10~400nmの範囲の平均質量直径を有している。他の例では、この顔料は、20~200nmの範囲の平均質量直径を有している。更に他の例では、この極性もしくは非極性溶媒は、有機金属溶媒であり、これはケイ素および/またはゲルマニウムを含む疎水性化合物あるいは親水性化合物と規定される。他の態様では、複数の着色された有機金属流体を互いに組み合わせることができる。例えば、ケイ素および/またはゲルマニウムを含む極性溶媒、ならびにこの極性溶媒中に、ケイ素および/またはゲルマニウムを含む、低分子量基またはオリゴマーもしくはポリマー鎖に結合された少なくとも1種の発色団を有する、改質された、ポリマーおよび/またはオリゴマー染料を有する、着色された有機金属流体は、ケイ素および/またはゲルマニウムを含む非極性溶媒ならびに、この非極性溶媒中に、ケイ素および/またはゲルマニウムを含む、低分子量基またはオリゴマーもしくはポリマー鎖に結合された少なくとも1種の発色団を有する、改質された、ポリマーおよび/またはオリゴマー染料を有する、着色された有機金属流体と、組み合わせることができ、それぞれは、上記で議論したような、付加的な、随意選択的成分を含んでいる。着色された有機金属極性流体は、3000μS/cm以下の電気伝導率を有することができる。他の例では、この着色極性流体は、約0.01μS/cmから3000μS/cmの範囲の電気伝導率を有することができる。他の例では、この着色された有機金属極性流体は、約0.1μS/cmから100μS/cmまでの電気伝導率を有している。更に他の例では、着色された有機金属極性流体は、約0.5μS/cmから約50μS/cmまでの電気伝導率を有している。伝導率が低過ぎる場合には、適切なデバイス機能のためにより高い電圧を印加する必要がある。伝導率が高過ぎる場合には、絶縁破壊の確率が増加する。必要であれば、伝導率は、適切な塩の添加により容易に調節することができるが、しかしながら、いずれかの存在する2.0オングストローム未満の半径を有する単原子イオンおよび1.45オングストローム未満の多原子イオンの総濃度は、誘電体の理論的動作電圧の3倍までの印加電圧における、流体を使用しているデバイス内の誘電体の電気的破壊を防止するために、全体で500ppmを超えるべきではなく、このことは以下で更に説明される。1つの例では、特定イオン種の含有量は、全体で300ppmを超えるべきではない。更に他の例では、特定イオン種の含有量は、全体で100ppmを超えるべきではない。更に、着色された有機金属極性流体は、25°Cで約15ダイン/cmから約90ダイン/cmの表面張力を有する。他の例では、表面張力は、25°Cで約25ダイン/cmから約75ダイン/cmである。着色された有機金属非極性流体の伝導率は、より高い伝導率が、流体およびデバイス性能に有害となる可能性があるので、約5×10-3μS/cmの値を超えるべきではない。着色された有機金属流体は、-40°Cから80°Cの温度範囲において安定性を示すことができる。1つの例では、安定性は、少なくとも4週間持続する。着色された有機金属流体の動的粘度は、25°Cで0.5cPsから2000cPsであることができる。他の例では、動的粘度は、25°Cで1cPsから500cPsである。更に他の例では、動的粘度は、25°Cで1cPsから100cPsである。極性流体と非極性流体との間の界面張力は、約2ダイン/cmから約70ダイン/cmであることができる。他の例では、極性流体と非極性流体との間の界面張力は、約5ダイン/cmから約55ダイン/cmであることができる。界面張力が低過ぎる場合には、極性流体および非極性流体の混合が生じ、そして高過ぎる場合には、エレクトロウェッティング応答に、より高い電圧が必要となる。非極性溶媒を有する着色された有機金属流体は、極性溶媒を有する着色された有機金属流体と混和性であるべきではなく、そしてそれと安定なエマルジョンを形成するべきではない。そのために、非極性溶媒は、極性溶媒との約10未満の交差溶解度crosssolubility水準を有するべきである。1つの例では、交差溶解度は、約1未満である。更に、着色された極性流体の成分は、着色された有機金属非極性流体中に移動するべきではなく、その逆も同様である。着色された有機金属流体の調製において、成分は、500~12000RPMの範囲の回転速度の高速撹拌器を備えた容器内で混合することができる。次いで、この混合物は、回転ボールミル、振動ミル、撹拌付き横型もしくは縦型メディアミル、バスケットミル、ロータ/ステータ型機械、または磨砕機等が挙げられるがそれらに限定されない既知の粉砕機器を用いて粉砕することができる。混合物は、バッチ操作により、または再循環および/または別個の経路を用いて粉砕することができる。いずれかの既知の種類および大きさのメディア、例えば、15μmから約10cmの範囲の大きさの、ガラス、セラミック、砂、ポリマー、および金属メディアを用いることができる。典型的なミルとしては、Eiger社、Netzsch社、Buhler社、Premier社、Hockmeyer社、ChicagoBoiler社、Drais社、UnionProcess社などにより製造されたミルが挙げられる。あるいは、着色された有機金属流体は、バッチプロセス機器、例えば回転ボールミルまたは撹拌ボールミルで生成することができる。前者は、PaulOAbbe社により提供されているものに代表され、後者は、UnionProcess社により供給されているものに代表される。いずれにおいても、メディアの大きさは、上述のような大きさの範囲であってもよく、そしてメディア形状は、円形、規則的形状、不規則的形状、またはそれらの混合であってもよい。また、着色された有機金属流体は、せん断機構を備えたいずれかの高エネルギー分散機、例えばIKAWorks社製、BakerPerkins社製、シグマブレードミキサー等で調製することができる。着色された有機金属流体は、随意選択的に、粗大顔料粒子、破損したメディア、または汚染物質を除去するために、濾過および/または遠心分離することができる。また、当技術分野において知られている他の調製方法を使用することもできる。着色流体の粘度は、BrookfieldViscometerLVDVIIProを用い、T=25°C、回転速度30RPM、およびスピンドル番号18で測定される。粒径分布は、Nanotrac商標250、NPA250MicrotracInc製およびMicrotrac商標UPAMicrotracInc製を用いて測定される。着色された有機金属流体の界面張力は、液滴張力計droptensiometerIFTTracker商標Teclis社製を用いて測定される。この張力計は、液滴形状分析を用いて表面張力または界面張力を計算し、ここで液滴形状は、表面張力の力および液滴に作用する重力により決定される。垂滴または上昇液滴のいずれかの構成が使用されるが、この構成は、流体の比重および光学特性により決定される。誘電率は、Scientifica870LiquidDielectricConstantMeterPrincetonInstruments社製を使用して、25°Cで測定される。着色有機金属流体の電気伝導率は、所望の範囲の伝導率を測定することができる伝導率計、例えばVWRモデル番号23226、Oakton登録商標AcornCon6、およびLiquidConductivityPicosiemensMetre、ModelL40WolfsonElectronics社製を使用して、25°Cで測定された。着色された有機金属流体を、エレクトロウェッティング能力について、電圧を印加した、疎水性誘電体および電極基材上の接触角の変化を評価することによって試験した。インジウムスズ酸化物ITOコーティングガラスを、周囲環境としてParyleneC誘電体およびCytonixFluoropel1601V疎水性フッ素ポリマーの組合で、被覆した。あるいは、誘電体層は、Al2O3およびAsahiCytopCTL809M疎水性フッ素ポリマーから構成されていることができる。基材のITO層に一点で接続された導線は、接地電極として機能した。この基材を透明非極性溶媒中に浸漬し、そして極性流体を有する着色された有機金属流体の一滴を表面上に載せる。タングステン製針状プローブを介して2Vの増分の直流または交流をこの液滴に供給し、そして各電圧での液滴の接触角を記録し、そしてVCAOptimaソフトウェアプログラムASTProducts社製を用いて計算した。電圧の印加時に接触角が減少して、最終的な接触角が90°未満となった場合に、その流体はエレクトロウェッティング能力があるとみなした。BalajiRajら、IonandLiquidDependentDielectricFailureinElectrowettingSystems、Langmuir、3b2、ver9、13809これを参照することによりお本明細書の内容とするを参照されたい。更に、着色された有機金属極性流体は、流体伝導率が25μS/cm以上である限り、伝導率調整なしに測定した。また、絶縁破壊とも呼ばれる絶縁破損をもたらす傾向についても、着色流体を試験した。絶縁破損または破壊の確率は、誘電体層内へ、または/および誘電体層を通して移動することができる小さなイオン種が、着色流体中に存在する場合には、大きく増加する可能性がある。SnO2:In2O3コーティングガラスを薄い誘電体層で被覆したが、これは、AsahiCytopフッ素ポリマーを備えたAl2O3、またはFluoroPelフッ素ポリマーを備えたParyleneであることができる。試験する流体の1μLの液滴を基材上に載せ、そしてタングステン製プローブをこの液滴内に配置した。-99Vから99Vの直流DC電圧掃引を完了させながら電流を測定した。絶縁破損は、1μAを超える電流または指数関数的な電流の増加により示された。BalajiRajら、IonandLiquidDependentDielectricFailureinElectrowettingSystems、Langmuir、3b2、ver9、13809これを参照することにより本明細書の内容とするを参照されたい。本発明の目的では、所望の誘電体の理論的動作電圧の3倍までの印加電圧において絶縁破壊が生じなかった場合には、流体は試験に合格したとみなした。再現性のために、各溶液に対して3滴から5滴の液滴を試験した。いくつかの例において、各溶液の最悪の結果が示された。誘電体の理論的動作電圧は、7ダイン/cmのIFT値、75度のエレクトロウェッティング角、および180度のヤング角Youngsangleを用いて、以下の式で計算した。式中、V0は、動作電圧であり、θVは、エレクトロウェッティング角であり、θYは、ヤング角であり、γNPは、極性流体と非極性流体との間の界面張力であり、ε0は、誘電率であり、εrは、相対誘電率であり、dは、誘電体の厚さである。着色流体は、この詳述した方法で試験された際に、これにより計算されるような、所望の誘電体の理論的動作電圧の3倍までの印加電圧において、絶縁破壊をもたらすべきではない。誘導結合プラズマ分光法ICPを用いた元素分析により、イオン含有量を測定した。金属含有量について、濃硝酸への温浸、そして次いで脱イオン水中の5酸濃度までの希釈により試料を調製した。次いでこの試料を、ThermoScientificiCAP6000ICPOES機器に導入し、非イオン種の金属、半金属、ならびに非金属、例えばリン、硫黄およびセレンを含む全元素含有量を同定および定量した。ナトリウム、マグネシウム、カルシウム、鉄、アルミニウム、およびカリウムを含むがそれらに限定されないそのような元素の含有量が、ICPで決定される場合には、全元素含有量の上限は、合計により確定される。本明細書において規定されるイオン含有量は、元素分析よりも低いことが知られており、従って、イオン含有量の上限が確定される。更に、全ハロゲン臭素、塩素含有量が、酸化により決定された。全ハロゲンを決定するために、試料をSchoeniger酸化フラスコ内で酸化し、そして発生したハロゲンをアルカリ溶液中に吸収させた。次いで、このハロゲンをこの溶液から析出させ、質量測定法で測定した。多原子イオンは、イオン種に特有の一般的分析技術により測定することができる。これらの分析技術としては、pH、滴定法、比色法、分光法、質量法、または/および質量分析法が挙げられるが、それらに限定されない。例以下の例は、本発明の詳細を例示するものであり、本発明の精神および範囲を限定することを意図しない。特に断りのない限り、および部は、常に質量および質量部を示す。例1:非極性流体のための黄色オリゴマー染料10部の2-4-カルボキシフェニルアゾアセト酢酸アニリドおよび、80部のジクロロエタンを、窒素パージ下で混合した。次いで、10部の塩化チオニルおよび0.3部のジメチルホルムアミドを加えた。反応混合物を80°Cに加熱し、そしてこの温度で3時間保持した。過剰の塩化チオニルおよび溶媒を、蒸留によって除去した。周囲温度に冷却した後に、150部のクロロホルム、30.8部のモノアミノプロピル末端のポリジメチルシロキサンMCR-A11Gelestから入手可能、および4.8部のピリジンを加え、そしてこの反応集合体を、25°Cで3時間撹拌した。次いで、この混合物を、60°Cに加熱し、そして1時間撹拌し、次いで周囲温度に冷却した。周囲温度に冷却した後に、このクロロホルム溶液を、1の塩酸で、次いで蒸留水で4回洗浄した。クロロホルムを、真空下で留去して、ワックス状の黄色固体を得た。この黄色のオリゴマー染料を、4--ジアゼニル-N-ポリジメチルシロキサン-ベンズアミドMw=1100~1300、収率=理論の93と同定した、これは式1QX-lmに相当し、ここでQは、モノアゾ染料残基、XはCONH、lは1、mは1、そしてYは、ポリジメチルシロキサンである。このオリゴマー染料のシリコーンオイルDowCorning商標OS30DowCorningから入手可能であるへの溶解度は、少なくとも20質量であった。例2:非極性流体のための赤色オリゴマー染料7部のCIPR264SunChemicalから入手可能であるを、100部のクロロスルホン酸に5~10°Cでゆっくりと加え、そして10°Cで1時間撹拌した。7部の塩化チオニルを加え、そしてこの反応集合体を25°Cで30分間撹拌した。この混合物を、氷と水の混合物に滴下で加え、そして塩化スルホニルの懸濁液を形成し、そしてろ過し、そして次いで氷水で洗浄した。塩化スルホニルの圧縮ケーキを、イソプロパノール200部、氷、3.4部の炭酸ナトリウム、および25部のモノアミノプロピル末端ポリジメチルシロキサンMCR-A11Gelestから入手可能であるの混合物に、直ぐに、30分間で加えた。結果として得たスラリーを0~5°Cで、1時間撹拌し、25°Cに加熱して、そして更に1時間、次いで50°Cで1時間、そして次いで80°Cで4時間撹拌した。暗赤色の、ワックス状材料をろ過し、水で洗浄して中性の反応とし、イソプロパノールで洗浄し、そして75°Cで一晩乾燥させた。収率は、1.5置換水準を基準とした理論計算の86であった。この染料は、3,6-ビス-2,5-ジヒドロピロロ3,4-cピロロ-1,4-ジオン-N-ポリジメチルシロキサン-スルホアミドMw=1300~2600と同定され、これは、式1QX-lmに相当し、ここでQは、ジケトピロロ-ピロール顔料残基であり、XはSO2NH、lは1、mは1.5、そしてYは、ポリジメチルシロキサンである。この染料は、シリコーンオイル中に、非常に強い赤色を呈して、容易に溶解された。このオリゴマー染料の、シリコーンオイルDowCorning商標OS30への溶解度は、少なくとも10質量であった。例3:非極性流体のための赤色オリゴマー染料110部のモノアミノプロピル末端ポリジメチルシロキサンMCR-A11Gelestから入手可能である、12.5部のキニザリン、および12.3部のロイコキニザリンを、窒素下で20分間混合し、70°Cで加熱し、そして2時間撹拌した。温度を130°Cに上げ、そしてこの混合物を、窒素流なしで2時間撹拌し、次いで150°Cで4時間撹拌した。この時点で、開始材料の粒子は全く検知されず、そして反応集合体の色は、橙から暗い青みを帯びた赤色に変わった。この熱い流体を、反応器から取り出した。このオリゴマー染料は、1-ヒドロキシ-4-アントラセン-9,10-ジオンMw=1100~1300と同定され、これは、式1QX-lmに相当し、ここでQは、アントラキノン残基であり、XはNH、lは1、mは1、そしてYは、ポリジメチルシロキサンである。このオリゴマー染料の、シリコーンオイルDowCorning商標OS30への溶解度は、少なくとも20質量であった。例4:非極性流体のための赤色オリゴマー染料4つ口フラスコ中に、5.0部の3,4,9,10-ペリレンテトラカルボン酸二無水物、0.6部の酢酸亜鉛二水和物、26部のモノアミノプロピル末端ポリジメチルシロキサンMCR-A11Gelestから入手可能である、および150部のN-メチルピロリドンを充填した。反応混合物を、窒素流の下で170°Cに加熱し、6時間撹拌し、そして次いで185°Cで6時間撹拌した。周囲温度に冷却した後に、暗赤色液体を反応器から排出し、そして500部の水中に移した。この生成物を、ろ過によって収集し、水で洗浄し、次いで蒸留水およびイソプロパノール、80/20、ならびに苛性アルカリの混合物中で再スラリー化した。このスラリーを、65°Cに加熱し、そして1時間撹拌した。生成物を、ろ過で分離し、そしてロ液が透明になるまで蒸留水で洗浄し、次いで60°Cで乾燥した。このオリゴマー染料は、ペリレンテトラカルボン酸-ビス--イミドMw=2000~2400と同定され、これは、式1QX-lmに相当し、ここでQは、ペリレン顔料残基であり、Xは=N-、lは1、mは2、そしてYは、ポリジメチルシロキサンである。このオリゴマー染料の、シリコーンオイルDowCorning商標OS30への溶解度は、少なくとも20質量であった。例5:非極性流体のための紫色オリゴマー染料30部のビスモノアミノプロピル末端ポリジメチルシロキサンDMS-A12Gelestから入手可能である、6.0部のキニザリン、6.1部のロイコキニザリン、および168部のシリコーンオイルDowCorning商標OS30を、窒素下で20分間混合し、70°Cに加熱し、そして70°Cで2時間撹拌した。次いで、温度を130°Cに上げ、そしてこの混合物を窒素なしで2時間、次いで140°Cで8時間撹拌した。この時点で、開始材料の粒子は全く検知されず、そしてこの反応集合体の色は、橙から暗い青みを帯びた赤色に変わった。5.2部のベンジルアミンを加え、この混合物を窒素流なしで、150°Cで6時間、次いで8時間撹拌した。明るい紫色の着色剤を反応器から排出し、そしてろ過した。このオリゴマー染料は、ビス1-ベンズアミン-4-アミノアントラセン-9,10-ジオンポリジメチルシロキサンMw=1400~1600と同定され、これは式4Q-X-YY1Y2-X-Qに相当し、ここでQはアントラキノン残基であり、XはNHであり、Yはポリジメチルシロキサンであり、そしてY1とY2は存在していない。このオリゴマー染料のシリコーンオイルOS30への溶解度は、少なくとも25質量であった。この染料のDowCorning商標OS30中の溶液を、蒸留水とプロピレングリコールでの複数回の連続した抽出によって精製した。例6:非極性流体のための青色オリゴマー染料10部のCIPB153SunChemicalから入手可能であるを、60部のクロロスルホン酸に、25°Cで、15分間に亘ってゆっくりと加え、次いでこの混合物を100°Cに加熱して、そして3時間撹拌した。この混合物を80°Cに冷却し、10.2部の塩化チオニルを加え、次いで反応集合体を30分間撹拌した。室温への冷却の後に、この反応集合体を、氷と水の混合物に滴下して加えた。塩化スルホニルの懸濁液をろ過し、氷水で洗浄し、そして直ちに、150部の水、50部のイソプロパノール、50部の氷、4.2部の炭酸ナトリウム、および14部のモノアミノプロピル末端ポリジメチルシロキサンMCRA11Gelestから入手可能であるの混合物に30分間で加えた。結果として得たスラリーを、0~5°Cで1時間撹拌し、25°Cに加熱し、そして更に1時間撹拌し、50°Cで1時間、そして次いで80°Cで4時間撹拌した。暗青色の、ワックス状の材料をろ過し、水で洗浄して反応物を中和し、そして75°Cで一晩乾燥させた。収率は、置換水準1.4で計算した理論値の88.3であった。置換水準は、IR分光法で定めた。このオリゴマー染料は、銅フタロシアノ-N-ポリジメチルシロキサン-スルホンアミドMw=1800~3600と同定され、これは式1QX-lmに相当し、ここでQは、フタロシアニン顔料残基であり、XはSO2NH、lは1、mは1.4、そしてYは、ポリジメチルシロキサンである。この染料は、シリコーンオイルに、非常に強い青色を呈して、容易に溶解した。このオリゴマー染料の、シリコーンオイルDowCorning商標OS30への溶解度は、少なくとも10質量であった。例7:非極性流体のための黒色オリゴマー染料7.75部の乾燥CIDirectBlack19Sensientから入手可能であるを100部の塩化チオニルに溶解し、そしてこの混合物を2時間還流させた。次いで、この反応集合体を周囲温度で一晩撹拌し、そして水と氷の混合物に加えた。黒色の沈殿をろ過によって分離し、そして冷水で洗浄し、次いで直ちに、20部のモノアミノプロピル末端ポリジメチルシロキサンMCRA11Gelestから入手可能であるおよび8部のピリジンと、20°Cで0.5時間.そして次いで50°Cで2時間反応させた。沈殿物をろ過によって分離し、5の苛性アルカリでロ液が透明になるまで洗浄し、水でpH=7~8に洗浄し、そして次いで恒量まで乾燥させた。収率は、黒色固体で81であり、これはシリコーンオイルに、強い青みを帯びた黒色を呈して、容易に可溶であった。このオリゴマー染料は、4-アミノ-3,6-ビス4-アゾフェニルアゾ-5-ヒドロキシ-2,7-N,N-ポリジメチルシロキサン-スルホンアミドMw=2300~2700と同定され、これは式1QX-lmに相当し、ここでQは、テトラアゾ染料残基であり、XはSO2NH、lは1、mは2、そしてYは、ポリジメチルシロキサンである。このオリゴマー染料の、シリコーンオイルDowCorning商標OS30への溶解度は、少なくとも10質量であった。例8:極性流体のための黒色オリゴマー染料1.55部のCIDirectBlack19Sensientから入手可能であるを20部のエタノールと80部の脱イオン水の混合物に溶解し、そして次いで4部のモノアミノプロピル末端ポリジメチルシロキサンMCRA11Gelestから入手可能であるおよび3部の塩酸を加えた。結果として得られたスラリーを周囲温度で1時間撹拌し、ろ過し、そして蒸留水で洗浄した。収率は、黒色固体で93であり、これは低級アルコールに、強い青みを帯びた黒色を呈して、容易に可溶であった。このオリゴマー染料は、4-アミノ-3,6-ビス4-アゾフェニルアゾ-5-ヒドロキシ-2,7-ナフタレンジスルホン酸ジポリジメチルシロキサン塩Mw=2400~2800と同定され、これは式11Q-Xl-Ylmに相当し、ここでQはテトラアゾ染料残基、Xl-はSO3-、Ylはモノアミノプロピル末端ポリジメチルシロキサン、lは1、mは2である。例9:青色オリゴマー染料で安定化された、黒色顔料で着色された非極性有機金属流体10部のCIBlackEvonikから入手可能である。商品名:Nipex商標150、6部の例6のオリゴマー染料、および84部のシリコーンオイルDowCorning商標OS30を予備混合し、そして次いで0.8mmのジルコニウム媒体を備えたEiger商標ミル中で、3時間粉砕した。平均粒子径は150nmであった。例1~7および9の着色剤およびシリコーンオイルDowCorning商標OS30で作られた5の流体は、満足なエレクトロウェッティング性能を示し、そして-99V~99Vの直流DC電圧掃引で絶縁破壊が生じなかった。本発明の着色された有機金属流体の様々な態様は、エレクトロウェッティング、エレクトロフルイディックおよび/または電気泳動の原理によって動作する電子ディスプレイ、カラーフィルタ、インクジェット用インク、液体トナー、および現像剤に着色を与えるために用いることができる。1つの特定の態様では、本発明の態様の着色された有機金属流体は、エレクトロウェッティングの原理に従って動作して画像を形成するディスプレイに用いることができる。一般に、エレクトロウェッティング装置は、非混和性である、極性流体および非極性流体で充填された複数の個々の画素を含んでいる。各画素に印加される、またはそこから取り除かれる電圧が、極性流体の移動をもたらし、それにより、例えば着色状態から非着色に、または透明状態に、画素の外観または状態を変化させる。ディスプレイにおけるエレクトロウェッティング装置としての使用のための代表的な画素10を、本発明の態様として図1Aおよび1Bに示した。少なくとも1種の極性溶媒と、本発明の態様の1つに一致する少なくとも1種の改質された、オリゴマーまたはポリマー染料とを含む極性流体12、ならびに非極性流体14が、貯蔵部16の内側に密閉されている。貯蔵部16は、第1の電極18と第2の電極20との間に配置されている。電極18、20のそれぞれは、フッ素ポリマー等の絶縁体で構成されたそれぞれの疎水性コーティング22、24でコーティングされている。積層型に構成された流体12、14、電極18、20、およびコーティング22、24は、基材26、28によって支持されている。電圧源30は、電極18、20間に接続され、そして画素10が表示状態を変化させるよう処理され得るように、更にディスプレイの画素の制御回路図示されていないと接続される。基材26に光が供給され、流体12、14、電極18、20、コーティング22、24、および基材28の積層を通して、画素10の外部の環境に方向付けられる。図1Aに示されるように、電圧源30により電極18、20に印加される電圧の存在下で、極性流体12は、疎水性コーティング22上に膜を形成し、画素10が膜の配色に関連した視覚的外観を有するようになる。例えば、極性流体12が赤色である場合には、赤の波長の光が画素10から観察される。疎水性コーティング22の領域上の極性流体12の表面積の増加により、画素10を通過する光の中で極性流体12の色が現れる。図1Bに示されるように、電位差が取り除かれると、極性流体12は、その形状を変化させ、それにより疎水性コーティング22の表面に対するその接触角を変化させることによって応答する。図1Bの表示状態においては、より少ない光が極性流体12を通過し、それと比較してより多くの光が非極性流体14を通過するため、極性流体12の視覚的配色はより不明確である。極性流体12の配色を有さない非極性流体14は、図1B中の電極18、20に電圧がない場合には、疎水性コーティング22の表面積のほとんどを優先的に濡らす。非極性流体14は、非着色または透明であってもよい。図1A、1Bに示される画素10のこれらの2つの対照的な表示状態は、画素10と同様の他の画素図示されていないの対照的な表示状態と併せて、画像を形成するためにディスプレイにより使用することができる。画素10の電極18、20間に再び電位差が印加されると、極性膜12は、図1Bの表示状態から図1Aの表示状態に戻る。当業者は、画素10は、様々な代替構造を有することができ、図1A、1Bに示される構造は変えることができることを理解するであろう。代替の態様では、画素10は、印加された電位差により極性流体12が図1Aのように膜を形成し、そして印加された電位差を取り除くことにより図1Bにおける増加した接触角の状態が生成されるように構成されてもよい。あるいは、極性流体12は、電位差により、極性流体12が観察者から見えずに隠される画素10内の位置に移動してもよい。図1A、1Bにおけるのと同様の特徴を、同様の参照番号が示す図2Aおよび2Bを参照すると、少なくとも1種の非極性溶媒と、本発明の態様の1つに一致する少なくとも1種の改質された、オリゴマーまたはポリマー染料とを含む非極性流体14は、黒等の配色を有することができ、画像を形成するために極性流体12と共に表示画素10において使用することができる。1つの態様では、黒に着色された非極性有機金属流体14は、図2Aに示されるように、疎水性コーティング22上に膜を形成し、それが黒等の暗い画像領域を形成する。図2Bの場合のように、電位差が印加されると、極性流体12が疎水性コーティング22を濡らし、そして非極性流体14は、例えば減少した表面積によって特徴付けられる液滴を形成するように移動する。その結果、非極性流体14の色は、画素10の小さな可視領域に制限され、そして画素10の外観は、主として、非着色または透明である極性流体12の配色を反映する。図2A、2Bに示される画素10のこれらの2つの対照的な表示状態は、画素10と同様の他の画素図示されていないの対照的な表示状態とともに、画像を生成するためにディスプレイによって使用されることができる。図1A、1Bにおけるのと同様の特徴を、同様の参照番号が示す、本発明の態様による図3A~Cを参照すると、本発明の態様の極性流体12は、ディスプレイの画素40において使用することができ、その中で、極性流体12の液滴が、画素40内で非可視位置図3Aから可視位置図3Cに移動する。基材26、28と同様の基材が存在するが、しかしながら明確性のために図においては省略されている。非可視位置と可視位置との間の極性流体12の遷移は、図3Bにおいて明らかである。画素40の電極18は、2つの別個の電極18a、18bに分割されている。電極18aは、極性流体12が隠されていて観察者には見えない画素40の一部に位置し、そして電極18bは、極性流体12が極性流体12を通した光の通過のために観察者に見える画素40の一部に位置する。電極18b、20間に印加される電位差を切り替えることにより、極性流体12は、非可視位置図2Aから可視位置図3Bに動かされる。可視位置において、光は極性流体12を通過し、そして極性流体12の配色を反映する波長を取得する。特徴的な配色を獲得した後で、この光は、疎水性コーティング24および電極20を通過し、そして画素40を出て観察者に達する。極性流体12は、電極18a、20への電位差の印加によって、可視位置図3Cから非可視位置図3Aに戻って、再び初期表示状態を確立する。図3A、3Cに示される画素40のこれらの2つの対照的な表示状態は、画素40と同様の他の画素図示されていないの対照的な表示状態とともに、画像を生成するためにディスプレイにより使用することができる。他の態様では、画素40の非極性流体14は、極性流体12の配色に加えて着色されていてもよい。本明細書に記載された極性流体12の態様では、画像コントラストを改善するために、画素40などのデバイス画素において使用することができる。また、本発明の態様に一致する組成物を有する着色された非極性有機金属流体は、ディスプレイ用の電気泳動装置において使用することができる。図1A、1Bにおけるのと同様の特徴を、同様の参照番号が示す、本発明の態様による図4A、4Bを参照すると、非極性流体14は、単一粒子型電気泳動ディスプレイsingleparticletypeelectrophoreticdisplayの画素50の対比色として使用することができる。具体的には、荷電粒子52がある体積の非極性流体14中に懸濁され、そして画素50は、非極性流体14の粒子54の配色の外観を有する。電圧源30からの電圧により電極18、20間に電位差が印加されると、荷電粒子52は、図4Bに示されるように、電極18、20の少なくとも一方、この場合には電極20、に向けて静電的に引き付けられる。着色された非極性有機金属流体14のバルク内における荷電粒子52の再分配の結果、画素50の視覚的外観は、表示状態の変化によって、荷電粒子52の配色を反映するように変化する。図4A、4Bに示される画素10のこれらの2つの対照的な表示状態は、画素50と同様の他の画素図示されていないの対照的な表示状態とともに、画像を生成するためにディスプレイにより使用することができる。あるいは、非極性流体14中の染料が適切に帯電されている場合には、着色された非極性有機金属流体14は、二粒子型ディスプレイdualparticletypedisplayにおいて対比色となることができる。従って、従来の染料と比較した、特に非極性溶媒に対するより高い溶解度のために、改質されたオリゴマーまたはポリマー染料の使用は、望ましい色の濃さおよび飽和度を提供し、装置内のより薄い着色層の構築、およびより高いコントラスト比を達成する能力を可能とする。また、改質されたオリゴマーおよびポリマー染料は、それらのより高い分子量のために、より低い温度、例えば-40°C未満において、溶液中で結晶化をより生じにくいだけでなく、一方の流体から他方の流体により拡散しにくく、それにより、改善されたデバイス信頼性を提供する。さらに、改質されたオリゴマーおよびポリマー染料は、可溶化基が好ましくは非イオン性であることを考慮すれば、小イオンの含有量または流体の伝導率を増加させることなく、改善された溶解度を提供する。これらの特性は、既存の染料よりも改善された性能を提供し、そしてエレクトロウェッティング、電気泳動、およびエレクトロフルイディッククロマトフォア装置用の、着色された極性および非極性流体の分散および安定化剤としての望ましい実用性を有する。様々な態様の説明により本発明を例示し、またこれらの態様を極めて詳細に説明したが、本出願人は、添付の特許請求の範囲をそのような詳細に制限またはいずれの様式でも限定することを意図していない。追加的な利点および修正が、当業者に容易に明らかとなる。従って、本発明は、そのより広い態様において、示され説明された特定の詳細、代表的装置および方法、ならびに例示的な例に限定されない。ゆえに、本出願人の全般的な発明概念の精神または範囲から逸脱しない範囲で、そのような詳細からの逸脱が生じ得る。"